(57)【特許請求の範囲】
【請求項１】
２枚筬のトリコット編地において、フロント筬およびバック筬とも、開き目の０１／２１組織であるか、または閉じ目の１０／１２組織であって、かつフロント筬が非弾性糸、バックが弾性糸であることを特徴とする薄地ニット生地。
【発明の詳細な説明】
【０００１】
【発明の属する技術分野】
本発明は、伸縮性に優れる薄地ニット生地に関するものである。
【０００２】
【従来の技術】
従来、ニット生地はドレープ性に優れることより、アウター衣料や、インナー衣料分野において、シルエットを重要視するようなデザインの場合によく使用されている。トリコットにおいても種々の編地にて衣服が製造されているが、シルエットという面では丸編による衣服や、織物による衣服には及ばず、トリコット特有の、はりや曲げ硬さのため、シルエットを重要視するデザインの衣服には、トリコットによる編み地は使用されない場合が多い。
【０００３】
一方、特にインナー衣料の場合には、衣料は身体のラインの補正や、保型を目的として、身体を締め付けるニット生地として、弾性糸を使用したトリコット編地やラッセル編地が市販されている。しかし、これらの編地の場合、保型性を重要視するため、身体を締め付ける目的以外の、身体のシルエットを強調したデザインの衣服に使用した場合には、良好なシルエットが得られず、たとえば、水着に多用されているトリコット編機による弾性糸含有編地（２Ｗａｙ組織と称されることが多い）は、身体を良く締め付け、保型性には優れるが、柔軟性が不足し、美しいシルエットが出ない。
以上のように、適度な保型力を有し、しかも、シルエットを強調した衣服のデザインにも対応できるニット生地は得られていない。
【０００４】
【発明が解決しようとする課題】
本発明はシャツ、シャツブラウスなどのアウター衣料およびインナー衣料にも適する、軽量薄地で適度な保型力と柔軟性を有し、シルエットを強調したデザインにも対応できる、トリコット編地の薄地ニット生地の提供を目的とする。
【０００５】
【課題を解決するための手段】
本発明者らは、適度な保型力と、柔軟性を有するトリコット編地について鋭意検討した結果、特定の組織と弾性糸との組合わせにより、本発明の目的が達成できることを見いだし、本発明に至ったものである。
すなわち、本発明は、２枚筬のトリコット編地において、フロント筬とバック筬とも、開き目の０１／２１組織であるか、または閉じ目の１０／１２組織であって、かつフロント筬が非弾性糸、バックが弾性糸であることを特徴とする薄地ニット生地である。
【０００６】
以下、本発明をさらに詳細に説明する。
本発明の薄地ニット生地は、筬枚数が２枚のトリコット編機により製造される。
トリコット編機のゲージは、特に限定されないが、２８〜３６ゲージの編機の使用すると、編地の厚みが薄く、表面外観は緻密で、保型性、および、シルエットも良い薄地ニット生地が得られる。
【０００７】
本発明の薄地ニット生地は、フロント筬には、非弾性糸が使用され、フィラメント糸、スパン糸、あるいはフィラメント加工糸の使用が可能であるが、編地の厚みが最も薄くできるのはフィラメント糸である。非弾性糸のフィラメント糸としては、ポリエステル、ナイロン、アクリルなどの合成繊維、キュプラ、レーヨン等の再生繊維、あるいは捲縮糸、エアー交絡糸などの加工糸、またスパン糸として、綿、羊毛、麻などの繊維、また、混紡、混繊、交撚等により２種以上の繊維を混合したものが挙げられる。さらに、また、三角断面糸などの異型断面糸も使用可能である。
【０００８】
これら非弾性糸の太さは、編機のゲージによって多少異なるが、３０〜８０ｄが好ましい。特に２８ゲージでは５０〜７５ｄ、３２ゲージでは３０〜５０ｄとすることが、編地の厚みおよび強力の面より好ましい。本発明の薄地ニット生地は、トリコット編機の２枚筬のバック筬には、弾性糸が使用される。
弾性糸とは、ポリウレタン系、ポリエーテルエステル系などの、伸度５０％以上、５０％伸長時の伸長回復率９０％以上の糸をいい、これらの中で、ポリウレタン系弾性糸の使用が最も好ましい。また、弾性糸の太さについては特に限定されないが、弾性糸の太さが太いほど伸長時の応力が大きく、伸長回復性も優れるが、編地の厚みが厚くなりやすい。また、弾性糸の太さが細い場合、伸長時の応力が小さく伸びやすいが、伸長回復性がやや不足しがちである。
従って、弾性糸の太さは１５〜７０ｄが好ましく、さらに好ましくは、２０〜５０ｄである。
【０００９】
本発明の薄地ニット生地は、２枚筬のトリコット編地であり、フロント筬、バック筬とも、開き目の０１／２１組織であるか、または閉じ目の１０／１２組織により構成されている。フロント筬及びバック筬が開き目の場合は、閉じ目の場合に比べてループの交差点が少なくなり、より編地の薄地化がはかれる。
【００１０】
編組織は、フロント筬、バック筬とも、開き目の０１／２１組織であるか、または閉じ目の１０／１２組織から構成され、シンカーループは１針しか振っていないため、２針振のコードと称される組織や、３針振のサテンと称される組織に比べて、シンカーループの重なりが少なく、より薄い編地ができる。さらに、フロント筬とバック筬の振方向は、同方向振、異方向振どちらでもよいが、編地がより薄くできるのはフロント筬とバック筬が同方向振の組織である。特に、本発明では、トリコット組織のバック筬に弾性糸を使用するため、編地編成後に弾性糸により編地の収縮が生じ、経緯寸法が小さく｛経緯密度の、コース（Ｃ／ｉｎ）、ウエール（Ｗ／ｉｎ）が増加｝なる。この時、組織が開き目の０１／２１組織であると、ニードルループとニードルループの重なりが出来にくく、シンカーループについてもシンカーループ間の重なりは最少限となり、より薄地の編地が得られる。
【００１１】
本発明の薄地ニット生地は、２枚筬のトリコット編地で、フロント筬、バック筬とも、開き目の０１／２１組織であるか、または閉じ目の１０／１２組織であって、バック筬が弾性糸であることにより、特長のある編地が製造できる。特に、開き目の０１／２１組織の場合には、得られる編地の薄さにプラスして、弾性糸含有による編地の柔軟性（ドレープ性）向上とドレープ性が良好なため落ち感とが加わった、薄くて美しいシルエットが表現できる。
また、本発明の薄地ニット生地は、柔軟ソフトで、かつ伸長回復性に優れるため、開き目の０１／２１組織の場合には、閉じ目の１０／１２組織と比べて身体の保型性がより良好で、インナー衣料などの保型ウェアとしても使用可能である。
【００１２】
本発明の薄地ニット生地は、編成後、通常の染色仕上工程で加工可能であるが、より薄いニットを製造するには、カレンダー加工などにより、編地をプレスする方法も行える。
本発明の薄地ニット生地は、吸湿性、吸水性、抗菌性、防臭性、速乾性、難燃性などの機能を付与して、さらに付加価値を高めた薄地ニット生地とする事もできる。その付与方法は適宜選んで差し支えなく、被覆含浸する方法や、非弾性糸として付加価値を高めるような糸を使用する方法があり、例えば、吸水性を付与する場合には、綿糸などのセルロース繊維を混紡、混繊した糸をトリコット編機のフロント筬に非弾性糸として使用する方法がある。
【００１３】
【発明の実施の形態】
本発明を実施例により具体的に説明する。なお、物性評価は、次の方法により行った。
柔軟性：ＪＩＳＬ−１０１８剛軟性Ｆ法（ドレープ係数）。
保型性：２、５ｃｍ幅でサンプルをカットし、引張り試験機にて試料長１０ｃｍとして５０％伸長時の応力を測定した（ｇ）。
【００１４】
【実施例１及び２、比較例１】
２８ゲージ２枚筬のトリコット編機を使用し、フロント筬（Ｆ）にナイロン７０ｄ／３４ｆセミダル糸、バック筬（Ｂ）にスパンデックス４０ｄ使いとし、組織はフロント筬０１／２１、バック筬２１／０１、機上コース９０コース／インチ（Ｃ／ｉｎ）にて編成した。次いで、液流染色機にて精練後、１００℃で４５分間染色し、さらに仕上セットを行い、目付１９０ｇ／ｍ２、厚み０．４４ｍｍの薄地ニット生地を得た。
【００１５】
また、実施例２として、組織をフロント筬１０／１２、バック筬１２／１０として編成したほかは、実施例１と同様にして、編地を作成した。さらに、比較例１として、フロント筬を０１／３２、バック筬を２１／０１として編成し、実施例１と同様にして編地を作成した。得られた評価結果を表１に示す。
表１より、本発明の薄地ニット生地は、保型性に優れ、柔軟であることより、シルエットを強調したブラウス、シャツブラウスに適したものであるといえる。
【００１６】
【実施例３】
３２ゲージ２枚筬のトリコット編機を使用し、フロント筬にナイロン５０ｄ／２４ｆのフルダル糸、バック筬にスパンデックス２０ｄを使い、組織はフロント筬０１／２１、バック筬０１／２１、機上コース９５コース／インチにて編成した。次いで、液流染色機にて精練後、１００℃で４５分間染色し、さらに仕上セットを行い、目付１８０ｇ／ｍ２、厚み０．４０ｍｍの薄地ニット生地を得た。得られた編地は、薄くて、保型性があり、かつ柔軟でシルエットも十分活かせるため、シャツブラウスなどの薄地アウター素材として最適な編地となった。
【００１７】
【実施例４】
２８ゲージ２枚筬のトリコット編機を使用し、フロント筬にキュプラとカチオン可染ポリエステルのエアー混繊糸８０ｄ／５６ｆ、バック筬にスパンデックス３０ｄを使い、組織はフロント筬０１／２１、バック筬０１／２１、機上コース８５コース／インチにて編成した。編成後、液流染色機にて精練、次いで８０℃で３０分間キュプラを染色後、１００℃で４５分間ポリエステルの染色を行い、吸水加工後仕上げセットを行った。
【００１８】
得られた編地は、目付２１０ｇ／ｍ２、厚み０．５３ｍｍの薄地ニット生地となり、保型性があり、柔軟でシルエットを活かしたデザインにも対応でき、かつ、吸水性にも優れるため、特にインナーに適する編地となった。
【００１９】
【表１】
0003730763.tif 000002
【００２０】
【発明の効果】
本発明の薄地ニット生地は、適度な保型性があり、身体にフィットする衣服に適する。また、柔軟性にも優れるため、シルエットを強調するようなデザインの衣服にも適する。従って、保型性と柔軟性を兼ね備えた薄地衣服の供給が可能である。